(57)【要約】【課題】低極性被着体に対する接着性が向上したアクリル系粘着テープを提供する。【解決手段】アクリル系粘着テープは、芯層２０と、芯層２０の一方の面に設けられた表層３０ａと、芯層２０の他方の面に設けられた表層３０ｂとを備える。芯層２０は、アクリル系ポリマー（Ａ）を含む。表層３０ａ、表層３０ｂは、アクリル系ポリマー（Ｂ）１００質量部と、重量平均分子量が１０００以上３００００未満であり、側鎖にテルペン骨格を有する（メタ）アクリル系重合体（Ｃ）１〜７０質量部と、を含む。（メタ）アクリル系重合体（Ｃ）は、粘着性組成物としてのアクリル系ポリマー（Ｂ）より重量平均分子量が小さい重合体であり、粘着付与樹脂として機能する。【選択図】図１
2013079361.tif 000002
【特許請求の範囲】
【請求項１】
芯層と、
前記芯層の一方または両方の側に設けられている表層と、
を備え、
前記芯層は、アクリル系ポリマー（Ａ）を含み、
前記表層は、アクリル系ポリマー（Ｂ）１００質量部と、
重量平均分子量が１０００以上３００００未満であり、側鎖にテルペン骨格を有する（メタ）アクリル系重合体（Ｃ）１〜７０質量部と、
を含むことを特徴とするアクリル系粘着テープ。
【請求項２】
前記芯層は、微粒子（Ｄ）および／または気泡（Ｅ）とをさらに含む請求項１に記載のアクリル系粘着テープ。
【請求項３】
前記（メタ）アクリル系重合体（Ｃ）のガラス転移温度が０℃以上３００℃以下である請求項１または２に記載のアクリル系粘着テープ。
【請求項４】
（メタ）アクリル系重合体（Ｃ）は、全モノマー中に１０質量％以上１００質量％以下のテルペン骨格を有する（メタ）アクリル系モノマーをモノマー単位として含む請求項１または３のいずれか１項に記載のアクリル系粘着テープ。
【請求項５】
前記アクリル系ポリマー（Ｂ）は、モノマー単位として、下記一般式に記載のアクリル（１）で表されるＮ−ビニル環状アミド、カルボキシル基含有モノマーからなる群より選ばれる少なくとも１種のモノマーを含有する請求項１乃至４のいずれか１項に記載のアクリル系粘着テープ。
【化１】
2013079361.tif 000014
一般式（１）式中、Ｒ１は、２価の有機基である。
【請求項６】
前記表層が４０〜９０質量％の溶剤不溶成分を含む請求項１乃至４のいずれか１項に記載のに記載のアクリル系粘着テープ。
【発明の詳細な説明】
【技術分野】
【０００１】
本発明は、アクリル系粘着剤層を有するアクリル系粘着テープに関する。
【背景技術】
【０００２】
従来、アクリル系粘着剤層を有するアクリル系粘着テープは、粘着力、耐反撥性、および保持特性（凝集力）等の接着性に優れ、また耐熱性、耐光性、耐候性、耐油性等の耐老化性に優れているため、広く用いられている。特に、このような特性を有するアクリル系粘着テープは、家電製品、建材、自動車内装・外装材などの各種産業分野における接合材料として幅広く使用されている。そのため、アクリル系粘着テープには、ステンレスやアルミニウム等の金属材料や、ポリエチレン、ポリプロピレン、ポリスチレン、ＡＢＳ、（メタ）アクリル系樹脂、ポリカーボネート樹脂等の各種プラスチック材料、あるいはガラス材料などの様々な被着体（接合対象物）に対して、高い信頼性をもって接着することが求められている。
【０００３】
アクリル系粘着テープの被着体に対する接着性を高める手法としては、アクリル系粘着剤層を構成するアクリル系粘着剤組成物に粘着付与樹脂（粘着付与剤）を添加する方法が知られている。特許文献１および２には、アクリル系ポリマーに粘着付与樹脂としてロジンや水添石油樹脂を添加したアクリル系粘着剤組成物が開示されている。
【先行技術文献】
【特許文献】
【０００４】
【特許文献１】特開平６−２０７１５１号公報
【特許文献２】特表平１１−５０４０５４号公報
【発明の概要】
【発明が解決しようとする課題】
【０００５】
アクリル系粘着テープには、被着体への接着性の向上が常に求められており、特に、家電製品、建材、自動車内装・外装材などに多く用いられる、ポリエチレンやポリプロピレン等のポリオレフィン系樹脂に代表される低極性被着体に対する接着性の向上が強く求められている。これに対し、ロジンなどの粘着付与樹脂を添加した上述のアクリル系粘着剤組成物では、アクリル系粘着テープの低極性被着体に対する接着性を向上させたいという要求に十分に応えられていない場合があった。また、粘着付与樹脂としてテルペン樹脂を用いることも行われているが、テルペン樹脂はアクリル系ポリマーとの相溶性が不十分であり、接着信頼性に劣る場合があった。
【０００６】
本発明はこうした課題に鑑みてなされたものであり、その目的は、アクリル系粘着テープの粘着力、耐反撥性、および保持特性（凝集力）等の接着性を向上させることができる技術を提供することにある。
【課題を解決するための手段】
【０００７】
本発明のある態様は、芯層と、芯層の一方または両方の側に設けられている表層と、を備え、芯層は、アクリル系ポリマー（Ａ）を含み、表層は、アクリル系ポリマー（Ｂ）１００質量部と、重量平均分子量が１０００以上３００００未満であり、側鎖にテルペン骨格を有する（メタ）アクリル系重合体（Ｃ）１〜７０質量部と、を含むことを特徴とする。
【０００８】
この態様のアクリル系粘着テープによれば、低極性被着体を含む被着体に対する粘着力を向上させることができる。
【０００９】
上記態様のアクリル系粘着テープにおいて、芯層は、微粒子（Ｄ）および／または気泡（Ｅ）とをさらに含んでもよい。
【００１０】
また、（メタ）アクリル系重合体（Ｃ）のガラス転移温度が０℃以上３００℃以下であってもよい。（メタ）アクリル系重合体（Ｃ）は、全モノマー中に１０質量％以上１００質量％以下のテルペン骨格を有する（メタ）アクリル系モノマーをモノマー単位として含んでもよい。アクリル系ポリマー（Ｂ）は、モノマー単位として、下記一般式に記載のアクリル（１）で表されるＮ−ビニル環状アミド、カルボキシル基含有モノマーからなる群より選ばれる少なくとも１種のモノマーを含有してもよい。
【化１】
2013079361.tif 000003
一般式（１）式中、Ｒ１は、２価の有機基である。
【００１１】
また、表層が４０〜９０質量％の溶剤不溶成分を含んでもよい。
【発明の効果】
【００１２】
本発明によれば、アクリル系粘着テープの粘着力、耐反撥性、および保持特性（凝集力）等の接着性を向上させることができる。
【図面の簡単な説明】
【００１３】
【図１】実施形態に係るアクリル系粘着テープの構成を示す概略断面図である。
【発明を実施するための形態】
【００１４】
図１は、実施形態に係るアクリル系粘着テープの構成を示す概略断面図である。アクリル系粘着テープ１０は、芯層２０と、芯層２０の一方の面に設けられた表層３０ａと、芯層２０の他方の面に設けられた表層３０ｂとを備える。以下適宜、表層３０ａ、および表層３０ｂをまとめて表層３０とよぶ。
【００１５】
（芯層）
芯層２０は、アクリル系ポリマー（Ａ）と、必要に応じて微粒子（Ｄ）と、気泡（Ｅ）とを含む。以下、芯層２０の各構成要素について詳述する。
【００１６】
［アクリル系ポリマー（Ａ）］
芯層２０を構成する、粘着性組成物であるアクリル系ポリマー（Ａ）は、たとえば、炭素数１〜２０の直鎖または分岐鎖状のアルキル基を有する（メタ）アクリル酸アルキルエステルをモノマー単位として５０質量％以上含有する。また、アクリル系ポリマー（Ａ）は、炭素数１〜２０のアルキル基を有する（メタ）アクリル酸アルキルエステルが単独で、または２種以上が組み合わされた構成とすることができる。アクリル系ポリマー（Ａ）は、重合開始剤とともに、（メタ）アクリル酸アルキルエステルを重合（たとえば、溶液重合、エマルション重合、ＵＶ重合）させることにより得ることができる。
【００１７】
炭素数１〜２０のアルキル基を有する（メタ）アクリル酸アルキルエステルの割合は、アクリル系ポリマー（Ａ）を調製するためのモノマー成分全量に対して５０質量％以上９９．９質量％以下、好ましくは６０質量％以上９８質量％以下、より好ましくは７０質量％以上９５質量％以下である。
【００１８】
炭素数１〜２０のアルキル基を有する（メタ）アクリル酸アルキルエステルとしては、たとえば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシル等の（メタ）アクリル酸Ｃ１−２０アルキルエステル［好ましくは（メタ）アクリル酸Ｃ２−１４アルキルエステル、さらに好ましくは（メタ）アクリル酸Ｃ２−１０アルキルエステル］等が挙げられる。なお、（メタ）アクリル酸アルキルエステルとはアクリル酸アルキルエステルおよび／またはメタクリル酸アルキルエステルをいい、「（メタ）・・・」は全て同様の意味である。
【００１９】
なお、アクリル系ポリマー（Ａ）は、凝集力、耐熱性、架橋性等の改質を目的として、必要に応じて、前記（メタ）アクリル酸アルキルエステルと共重合可能な、他のモノマー成分（共重合性モノマー）を含んでいてもよい。したがって、アクリル系ポリマー（Ａ）は、主成分としての（メタ）アクリル酸アルキルエステルと共に、共重合性モノマーを含んでいてもよい。共重合性モノマーとしては、極性基を有するモノマーを好適に使用することができる。
【００２０】
共重合性モノマーの具体的な例としては、
アクリル酸、メタクリル酸、カルボキシエチルアクリレート、カルボキシペンチルアクリレート、イタコン酸、マレイン酸、フマル酸、クロトン酸、イソクロトン酸等のカルボキシル基含有モノマー；
（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキル等の水酸基含有モノマー；
無水マレイン酸、無水イタコン酸等の酸無水物基含有モノマー；
スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸等のスルホン酸基含有モノマー；
２−ヒドロキシエチルアクリロイルホスフェート等のリン酸基含有モノマー；
（メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等のＮ，Ｎ−ジアルキル（メタ）アクリルアミド、Ｎ−エチル（メタ）アクリルアミド、Ｎ−イソプロピル（メタ）アクリルアミド、Ｎ−ブチル（メタ）アクリルアミド、Ｎ−ｎ−ブチル（メタ）アクリルアミド、Ｎ−メチロール（メタ）アクリルアミド、Ｎ−エチロール（メタ）アクリルアミド、Ｎ−メチロールプロパン（メタ）アクリルアミド、Ｎ−メトキシメチル（メタ）アクリルアミド、Ｎ−メトキシエチル（メタ）アクリルアミド、Ｎ−ブトキシメチル（メタ）アクリルアミド、Ｎ−アクリロイルモルホリン等の（Ｎ−置換）アミド系モノマー；
Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等のスクシンイミド系モノマー；
Ｎ−シクロヘキシルマレイミド、Ｎ−イソプロピルマレイミド、Ｎ−ラウリルマレイミド、Ｎ−フェニルマレイミド等のマレイミド系モノマー；
Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等のイタコンイミド系モノマー；
Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−（メタ）アクリロイル−２−ピロリドン、Ｎ−（メタ）アクリロイルピペリジン、Ｎ−（メタ）アクリロイルピロリジン、Ｎ−ビニルモルホリン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン、Ｎ−ビニルピラゾール、Ｎ−ビニルイソオキサゾール、Ｎ−ビニルチアゾール、Ｎ−ビニルイソチアゾール、Ｎ−ビニルピリダジン等の窒素含有複素環系モノマー；
Ｎ−ビニルカルボン酸アミド類；
Ｎ−ビニルカプロラクタム等のラクタム系モノマー；
アクリロニトリル、メタクリロニトリル等のシアノアクリレートモノマー；
（メタ）アクリル酸アミノエチル、（メタ）アクリル酸Ｎ，Ｎ−ジメチルアミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；
（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル等の（メタ）アクリル酸アルコキシアルキル系モノマー；
スチレン、α−メチルスチレン等のスチレン系モノマー；
（メタ）アクリル酸グリシジル等のエポキシ基含有アクリル系モノマー；
（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコール等のグリコール系アクリルエステルモノマー；
（メタ）アクリル酸テトラヒドロフルフリル、フッ素原子含有（メタ）アクリレート、シリコーン（メタ）アクリレート等の複素環、ハロゲン原子、ケイ素原子等を有するアクリル酸エステル系モノマー；
イソプレン、ブタジエン、イソブチレン等のオレフィン系モノマー；
メチルビニルエーテル、エチルビニルエーテル等のビニルエーテル系モノマー；
酢酸ビニル、プロピオン酸ビニル等のビニルエステル類；
ビニルトルエン、スチレン等の芳香族ビニル化合物；
エチレン、ブタジエン、イソプレン、イソブチレン等のオレフィンまたはジエン類；
ビニルアルキルエーテル等のビニルエーテル類；
塩化ビニル；
ビニルスルホン酸ナトリウム等のスルホン酸基含有モノマー；
シクロヘキシルマレイミド、イソプロピルマレイミド等のイミド基含有モノマー；
２−イソシアナートエチル（メタ）アクリレート等のイソシアネート基含有モノマー；
シクロペンチル（メタ）アクリレート、シクロヘキシル（メタ）アクリレート、イソボルニル（メタ）アクリレート等の脂環式炭化水素基を有する（メタ）アクリル酸エステル；
フェニル（メタ）アクリレート等の芳香族炭化水素基を有する（メタ）アクリル酸エステル；
テルペン化合物誘導体アルコールから得られる（メタ）アクリル酸エステル；
等が挙げられる。なお、これらの共重合性モノマーは単独でまたは２種以上を組み合わせて使用できる。
【００２１】
アクリル系ポリマー（Ａ）が、主成分としての（メタ）アルキル酸アルキルエステルと共に共重合性モノマーを含有する場合、カルボキシル基含有モノマーを好適に使用することができる。その中でも、アクリル酸を好適に使用することができる。共重合性モノマーの使用量としては、特に制限されないが、通常、前記アクリル系ポリマー（Ａ）を調製するためのモノマー成分全量に対して、共重合性モノマーを０．１〜４０質量％、好ましくは０．５〜３０質量％、さらに好ましくは１〜２０質量％含有することができる。
【００２２】
共重合性モノマーを０．１質量％以上含有することで、芯層２０を構成するアクリル系粘着剤の凝集力の低下を防ぎ、高いせん断力を得ることができる。また、共重合性モノマーの含有量を４０質量％以下とすることで、芯層２０を構成するアクリル系粘着剤の凝集力が高くなり過ぎるのを防ぎ、常温（２５℃）でのタック感を向上させることができる。
【００２３】
また、アクリル系ポリマー（Ａ）には、アクリル系粘着テープの凝集力を調整するために必要に応じて多官能性モノマーを含有してもよい。
【００２４】
多官能性モノマーとしては、たとえば、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、１，２−エチレングリコールジ（メタ）アクリレート、１，６−ヘキサンジオールジ（メタ）アクリレート、１，１２−ドデカンジオールジ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ブチルジ（メタ）アクリレート、ヘキシルジ（メタ）アクリレート等が挙げられる。中でも、トリメチロールプロパントリ（メタ）アクリレート、ヘキサンジオールジ（メタ）アクリレート、ジペンタエリスリトールヘキサ（メタ）アクリレートを好適に使用することができる。多官能（メタ）アクリレートは、単独でまたは２種以上を組み合わせて使用することができる。
【００２５】
多官能性モノマーの使用量としては、その分子量や官能基数等により異なるが、アクリル系ポリマー（Ａ）を調製するためのモノマー成分全量に対して、０．０１〜３．０質量％、好ましくは０．０２〜２．０質量％であり、さらに好ましくは０．０３〜１．０質量％となるように添加する。
【００２６】
多官能性モノマーの使用量が、アクリル系ポリマー（Ａ）を調製するためのモノマー成分全量に対して３．０質量％を超えると、たとえば、芯層２０を構成するアクリル系粘着剤の凝集力が高くなりすぎ、接着力が低下したりする場合等がある。一方、０．０１質量％未満であると、たとえば、芯層２０を構成するアクリル系粘着剤の凝集力が低下する場合等がある。
【００２７】
＜重合開始剤＞
アクリル系ポリマー（Ａ）の調製に際して、熱重合開始剤や光重合開始剤（光開始剤）等の重合開始剤を用いた熱や紫外線による硬化反応を利用して、アクリル系ポリマー（Ａ）を容易に形成することができる。特に、重合時間を短くすることができる利点等から、光重合開始剤を好適に用いることができる。重合開始剤は単独でまたは２種以上を組み合わせて使用することができる。
【００２８】
熱重合開始剤としては、たとえば、アゾ系重合開始剤（たとえば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライド等）；過酸化物系重合開始剤（たとえば、ジベンゾイルペルオキシド、ｔ−ブチルペルマレエート、過酸化ラウロイル等）；レドックス系重合開始剤等が挙げられる。
【００２９】
熱重合開始剤の使用量としては、特に制限されず、従来、熱重合開始剤として利用可能な範囲であればよい。
【００３０】
光重合開始剤としては、特に制限されないが、たとえば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。
【００３１】
具体的には、ベンゾインエーテル系光重合開始剤としては、たとえば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン［商品名：イルガキュア６５１、ＢＡＳＦ社製］、アニソールメチルエーテル等が挙げられる。アセトフェノン系光重合開始剤としては、たとえば、１−ヒドロキシシクロヘキシルフェニルケトン［商品名：イルガキュア１８４、ＢＡＳＦ社製］、４−フェノキシジクロロアセトフェノン、４−ｔ−ブチル−ジクロロアセトフェノン、１−［４−(２−ヒドロキシエトキシ)−フェニル］−２−ヒドロキシ−２−メチル−１−プロパン−１−オン［商品名：イルガキュア２９５９、ＢＡＳＦ社製］、２−ヒドロキシ−２−メチル−１−フェニル−プロパン−１−オン［商品名：ダロキュア１１７３、ＢＡＳＦ社製］、メトキシアセトフェノン等が挙げられる。α−ケトール系光重合開始剤としては、たとえば、２−メチル−２−ヒドロキシプロピオフェノン、１−［４−（２−ヒドロキシエチル）−フェニル］−２−ヒドロキシ−２−メチルプロパン−１−オン等が挙げられる。芳香族スルホニルクロリド系光重合開始剤としては、たとえば、２−ナフタレンスルホニルクロライド等が挙げられる。光活性オキシム系光重合開始剤としては、たとえば、１−フェニル−１，１−プロパンジオン−２−（ｏ−エトキシカルボニル）−オキシム等が挙げられる。
【００３２】
また、ベンゾイン系光重合開始剤には、たとえば、ベンゾイン等が含まれる。ベンジル系光重合開始剤には、たとえば、ベンジル等が含まれる。ベンゾフェノン系光重合開始剤には、たとえば、ベンゾフェノン、ベンゾイル安息香酸、３，３´−ジメチル−４−メトキシベンゾフェノン、ポリビニルベンゾフェノン、α−ヒドロキシシクロヘキシルフェニルケトン等が含まれる。ケタール系光重合開始剤には、たとえば、ベンジルジメチルケタール等が含まれる。チオキサントン系光重合開始剤には、たとえば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、イソプロピルチオキサントン、２，４−ジイソプロピルチオキサントン、ドデシルチオキサントン等が含まれる。
【００３３】
アシルフォスフィン系光重合開始剤としては、たとえば、ビス（２，６−ジメトキシベンゾイル）フェニルホスフィンオキシド、ビス（２，６−ジメトキシベンゾイル）（２，４，４−トリメチルペンチル）ホスフィンオキシド、ビス（２，６−ジメトキシベンゾイル）−ｎ−ブチルホスフィンオキシド、ビス（２，６−ジメトキシベンゾイル）−（２−メチルプロパン−１−イル）ホスフィンオキシド、ビス（２，６−ジメトキシベンゾイル）−（１−メチルプロパン−１−イル）ホスフィンオキシド、ビス（２，６−ジメトキシベンゾイル）−ｔ−ブチルホスフィンオキシド、ビス（２，６−ジメトキシベンゾイル）シクロヘキシルホスフィンオキシド、ビス（２，６−ジメトキシベンゾイル）オクチルホスフィンオキシド、ビス（２−メトキシベンゾイル）（２−メチルプロパン−１−イル）ホスフィンオキシド、ビス（２−メトキシベンゾイル）（１−メチルプロパン−１−イル）ホスフィンオキシド、ビス（２，６−ジエトキシベンゾイル）（２−メチルプロパン−１−イル）ホスフィンオキシド、ビス（２，６−ジエトキシベンゾイル）（１−メチルプロパン−１−イル）ホスフィンオキシド、ビス（２，６−ジブトキシベンゾイル）（２−メチルプロパン−１−イル）ホスフィンオキシド、ビス（２，４−ジメトキシベンゾイル）（２−メチルプロパン−１−イル）ホスフィンオキシド、ビス（２，４，６−トリメチルベンゾイル）（２，４−ジペントキシフェニル）ホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、２，６−ジメトキシベンゾイルベンジルブチルホスフィンオキシド、２，６−ジメトキシベンゾイルベンジルオクチルホスフィンオキシド、ビス(２，４，６−トリメチルベンゾイル)−２，５−ジイソプロピルフェニルホスフィンオキシド、ビス(２，４，６−トリメチルベンゾイル)−２−メチルフェニルホスフィンオキシド、ビス(２，４，６−トリメチルベンゾイル)−４−メチルフェニルホスフィンオキシド、ビス(２，４，６−トリメチルベンゾイル)−２，５−ジエチルフェニルホスフィンオキシド、ビス(２，４，６−トリメチルベンゾイル)−２，３，５，６−テトラメチルフェニルホスフィンオキシド、ビス（２，４，６−トリメチルベンゾイル）−２，４−ジ−ｎ−ブトキシフェニルホスフィンオキシド、２，４，６−トリメチルベンゾイルジフェニルホスフィンオキシド、ビス(２，６−ジメトキシベンゾイル)−２，４，４−トリメチルペンチルホスフィンオキシド、ビス(２，４，６−トリメチルベンゾイル)イソブチルホスフィンオキシド、２，６−ジメチトキシベンゾイル−２，４，６−トリメチルベンゾイル−n−ブチルホスフィンオキシド、ビス（２，４，６−トリメチルベンゾイル)フェニルホスフィンオキシド、ビス(２，４���６−トリメチルベンゾイル)−２，４−ジブトキシフェニルホスフィンオキシド、１，１０−ビス[ビス(２，４，６−トリメチルベンゾイル)ホスフィンオキシド]デカン、トリ(２−メチルベンゾイル)ホスフィンオキシド、などが挙げられる。
【００３４】
光重合開始剤の使用量は、特に制限されないが、たとえば、アクリル系ポリマー（Ａ）を調製するモノマー成分１００質量部に対して０．０１〜５質量部、好ましくは０．０５〜３質量部の範囲内の量で配合される。
【００３５】
ここで、光重合開始剤の使用量が０．０１質量部より少ないと、重合反応が不十分になる場合がある。光重合開始剤の使用量が５質量部を超えると、光重合開始剤が紫外線を吸収することにより、紫外線が粘着剤層内部まで届かなくなる場合がある。この場合、重合率の低下を生じたり、生成するポリマーの分子量が小さくなってしまう。そして、これにより、芯層２０を構成するアクリル系粘着剤の凝集力が低くなり、芯層２０からフィルムを剥離する際に、アクリル系粘着剤の一部がフィルムに残り、フィルムの再利用ができなくなる場合がある。なお、光重合性開始剤は単独でまたは２種以上を組み合わせて使用することができる。
【００３６】
凝集力を調整するには、上述の多官能性モノマー以外に架橋剤を用いることも可能である。架橋剤は、通常用いる架橋剤を使用することができ、たとえば、エポキシ系架橋剤、イソシアネート系架橋剤、シリコーン系架橋剤、オキサゾリン系架橋剤、アジリジン系架橋剤、シラン系架橋剤、アルキルエーテル化メラミン系架橋剤、金属キレート系架橋剤等を挙げることができる。特に、イソシアネート系架橋剤、エポキシ系架橋剤を好適に使用することができる。
【００３７】
具体的には、イソシアネート系架橋剤の例としては、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタリンジイソシアネート、トリフェニルメタントリイソシアネート、ポリメチレンポリフェニルイソシアネート、および、これらとトリメチロールプロパン等のポリオールとのアダクト体を挙げることができる。あるいは、１分子中に少なくとも１つ以上のイソシアネート基と、１つ以上の不飽和結合を有する化合物、具体的には、２−イソシアナートエチル（メタ）アクリレートなどもイソシアネート系架橋剤として使用することができる。
【００３８】
エポキシ系架橋剤としては、ビスフェノールＡ、エピクロルヒドリン型のエポキシ系樹脂、エチレングリシジルエーテル、ポリエチレングリコールジグリシジルエーテル、グリセリンジグリシジルエーテル、グリセリントリグリシジルエーテル、１,６−ヘキサンジオールグリシジルエーテル、トリメチロールプロパントリグリシジルエーテル、ジグリシジルアニリン、ジアミングリシジルアミン、Ｎ，Ｎ，Ｎ’，Ｎ’−テトラグリシジル−ｍ−キシリレンジアミンおよび１，３−ビス（Ｎ，Ｎ’−ジアミングリシジルアミノメチル）シクロヘキサン等を挙げることができる。
【００３９】
本実施形態において、アクリル系ポリマー（Ａ）は、前記モノマー成分と重合開始剤を配合した混合物に紫外線（ＵＶ）を照射させて、モノマー成分を一部重合させた部分重合物（アクリル系ポリマーシロップ）として調製することもできる。また、アクリル系ポリマー（Ａ）の重量平均分子量（Ｍｗ）は、たとえば、３００００〜５００００００である。
【００４０】
［微粒子（Ｄ）］
本実施形態において、芯層を構成するアクリル系ポリマー（Ａ）には、微粒子（Ｄ）を添加することができる。微粒子（Ｄ）の作用効果としては、アクリル系粘着テープのせん断接着力や加工性の向上が挙げられる。
【００４１】
微粒子（Ｄ）としては、銅、ニッケル、アルミニウム、クロム、鉄、ステンレス等の金属粒子、あるいは金属酸化物粒子；炭化ケイ素、炭化ホウ素、炭化窒素等の炭化物粒子；窒化アルミニウム、窒化ケイ素、窒化ホウ素等の窒化物粒子；ガラス、アルミナ、ジルコニウム等の酸化物に代表されるセラミック粒子；炭化カルシウム、水酸化アルミニウム、ガラス、シリカ等の無機微粒子；火山シラス、砂等の天然原料粒子；ポリスチレン、ポリメチルメタクリレート、フェノール樹脂、ベンゾグアナミン樹脂、尿素樹脂、シリコーン樹脂、ナイロン、ポリエステル、ポリウレタン、ポリエチレン、ポリプロピレン、ポリアミド、ポリイミド等のポリマー粒子；塩化ビニリデン、アクリル等の有機中空体；ナイロンビーズ、アクリルビーズ、シリコーンビーズ等の有機球状体等が挙げられる。
【００４２】
微粒子（Ｄ）として、好ましくは、中空微粒子状体を使用することができる。さらに中空微粒子状体の中でも、紫外線反応を用いる重合の効率や重み等の観点から、中空の無機系微粒子状体が好ましい。その例として、中空ガラス微小球等のガラス製の微小球；中空アルミナ微小球等の金属化合物製の中空バルーン；中空セラミック微小球等の磁器製の中空微小球等を挙げることができる。前記中空ガラス微小球を用いることで、せん断力、保持力等の他の特性を損なうことなく、アクリル系粘着テープの高温接着力を向上させることができる。
【００４３】
中空ガラス微小球としては、たとえば、商品名：ガラスマイクロバルーン（富士シリシア化学株式会社製）や商品名：セルスターＺ−２０、セルスターＺ−２７、セルスターＣＺ−３１Ｔ、セルスターＺ−３６、セルスターＺ−３９、セルスターＺ−３９、セルスターＴ−３６、セルスターＰＺ−６０００（いずれも東海工業株式会社製）、商品名：サイラックス・ファインバルーン（ファインバルーン有限会社製）等が挙げられる。
【００４４】
微粒子（Ｄ）の粒径（平均粒子径）は、特に制限されないが、たとえば、１〜５００μｍ、好ましくは５〜２００μｍ、さらに好ましくは１０〜１５０μｍの範囲から選択することができる。
【００４５】
微粒子（Ｄ）の比重は、特に制限されないが、たとえば、０．１〜１．８ｇ／ｃｍ３、好ましくは０．２〜１．５ｇ／ｃｍ３、さらに好ましくは０．２〜０．５／ｃｍ３の範囲から選択することができる。
【００４６】
微粒子（Ｄ）の比重が０．１ｇ／ｃｍ３よりも小さいと、微粒子（Ｄ）をアクリル系粘着剤中に配合して混合する際に、浮き上がりが大きくなり、均一に分散させることができにくい場合がある。また、ガラス強度が低く容易に割れてしまう。逆に、１．８ｇ／ｃｍ３よりも大きいと、紫外線の透過率が低下して紫外線反応の効率が低下する恐れがある。また、芯層２０を構成するアクリル系粘着剤が重くなり、作業性が低下する。
【００４７】
微粒子（Ｄ）の使用量は、特に制限されないが、たとえば、芯層２０の全体積に対して１０体積％未満となるような使用量であると、微粒子（Ｄ）を添加した効果が低く、一方、５０体積％を超えるような使用量であると芯層２０を構成するアクリル系粘着剤の接着力が低下する場合がある。
【００４８】
［気泡（Ｅ）］
本実施形態において、芯層を構成するアクリル系ポリマー（Ａ）には、気泡（Ｅ）を添加することができる。芯層２０が気泡（Ｅ）を含有することにより、アクリル系粘着テープ１０は曲面や凹凸面に対して良好な接着性を発揮することができ、また、良好な耐反撥性を発揮することができる。
【００４９】
芯層２０中に含有される気泡（Ｅ）は、基本的には独立気泡タイプの気泡であることが望ましいが、独立気泡タイプの気泡と連続気泡タイプの気泡とが混在していてもよい。
【００５０】
また、気泡（Ｅ）は、通常、球状（特に真球状）の形状を有しているが、表面に凹凸がある等、真球状である必要はない。気泡（Ｅ）の平均気泡径（直径）は、特に制限されないが、たとえば、１〜１０００μｍ、好ましくは１０〜５００μｍ、さらに好ましくは３０〜３００μｍの範囲から選択することができる。
【００５１】
なお、気泡（Ｅ）中に含まれる気体成分（気泡（Ｅ）を形成するガス成分；以下適宜、気泡形成ガスとよぶ）としては、特に制限されず、窒素、二酸化炭素、アルゴン等の不活性ガスの他、空気等の各種気体成分を用いることができる。気泡（Ｅ）を形成するガスとしては、気泡形成ガスが含まれた状態で重合反応等を行う場合は、その反応を阻害しないものを用いることが重要である。気泡形成ガスとしては、重合反応等を阻害しないことや、コストの観点等から、窒素を好適に使用できる。
【００５２】
芯層２０中に含有される気泡（Ｅ）の量としては、特に制限されず、用途等に応じて適宜選択することができる。芯層２０中に含有される気泡（Ｅ）の量は、たとえば、気泡（Ｅ）を含有する芯層２０の全体積に対して５〜５０体積％、好ましくは８〜４０体積％である。気泡の混合量が５体積％より少なくなると気泡（Ｅ）を混合した効果が得られず、５０体積％より多くなると芯層２０を貫通する気泡が入る可能性が高まり、接着性能や外観が低下する場合がある。
【００５３】
気泡（Ｅ）を含有する芯層２０の形成方法は特に制限されない。気泡（Ｅ）を含有する芯層２０は、たとえば、（１）予め、気泡形成ガスが混合された芯層材を用いることにより形成してもよく、あるいは、（２）気泡形成ガスが混合されていない芯層材に発泡剤を混合することにより形成してもよい。なお、（２）の場合、使用される発泡剤は、特に制限されず、たとえば、公知の発泡剤から適宜選択することができる。このような発泡剤としては、たとえば、熱膨張性微小球等を用いることができる。
【００５４】
＜他の成分＞
上述した成分以外に、必要に応じて増粘剤、チキソトロープ剤、増量剤等が芯層２０に添加されてもよい。増粘剤の例としては、アクリルゴム、エピクロルヒドリンゴム、ブチルゴム等が挙げられる。チキソトロープ剤の例としては、コロイドシリカ、ポリビニルピロリドン等が挙げられる。増量剤としては、炭酸カルシウム、酸化チタン、クレー等が挙げられる。その他、可塑剤、老化防止剤、酸化防止剤等が芯層２０に適宜添加されてもよい。
【００５５】
（表層）
表層３０は、粘着性組成物としてのアクリル系ポリマー（Ｂ）と、粘着付与樹脂としての、重量平均分子量が１０００以上３００００未満であり、側鎖にテルペン骨格を有する（メタ）アクリル系重合体（Ｃ）（以下、適宜、（メタ）アクリル系重合体（Ｃ）と称する）とを含む。
【００５６】
表層３０に含まれるアクリル系粘着剤組成物における各成分の含有量は以下の通りである。
【００５７】
アクリル系ポリマー（Ｂ）：１００質量部
（メタ）アクリル系重合体（Ｃ）：１〜７０質量部
以下、アクリル系ポリマー（Ｂ）、および（メタ）アクリル系重合体（Ｃ）について詳述する。
【００５８】
［アクリル系ポリマー（Ｂ）］
表層３０に用いられる粘着性組成物としてのアクリル系ポリマー（Ｂ）は、芯層２０のアクリル系ポリマー（Ａ）として例示した化合物（各種モノマー成分）から選ぶことができる。表層３０に用いられるアクリル系ポリマー（Ｂ）は、芯層２０のアクリル系ポリマー（Ａ）と成分および組成比が同等であってもよく、芯層２０のアクリル系ポリマー（Ａ）と成分および組成比が異なっていてもよい。
【００５９】
アクリル系ポリマー（Ｂ）が窒素含有複素環系モノマーを構成単位として含む場合に、より好ましいモノマーとして、下記一般式（１）で表されるＮ−ビニル環状アミドが挙げられる。
【化２】
2013079361.tif 000004
一般式（１）式中、Ｒ１は、２価の有機基である。
【００６０】
なお、アクリル系ポリマー（Ｂ）のガラス転移温度（Ｔｇ）は、０℃未満、好ましくは、−１０℃未満であり、通常−８０℃以上である。
【００６１】
本実施形態において、表層を構成するアクリル系ポリマー（Ｂ）は、前記モノマー成分と重合開始剤を配合した混合物に紫外線（ＵＶ）を照射させて、モノマー成分を一部重合させた部分重合物（アクリル系ポリマーシロップ）として調製することもできる。アクリル系ポリマーシロップに、後述する（メタ）アクリル系重合体（Ｃ）を配合してアクリル系粘着剤組成物を調製し、この粘着剤組成物を所定の被塗布体に塗布し、紫外線を照射させて重合を完結させることもできる。また、アクリル系ポリマー（Ｂ）の重量平均分子量（Ｍｗ）は、たとえば、３００００〜５００００００である。また、本実施形態において、表層を構成するアクリル系ポリマー（Ｂ）を調製する際に、アクリル系ポリマー（Ａ）の調製で説明した重合開始剤を適宜用いることができる。また、表層３０の凝集力を調整するために、アクリル系ポリマー（Ａ）の調製で説明した架橋剤を適宜用いることができる。
【００６２】
［（メタ）アクリル系重合体（Ｃ）］
（メタ）アクリル系重合体（Ｃ）は、アクリル系ポリマー（Ｂ）よりも重量平均分子量が小さい重合体であり、粘着付与樹脂として機能し、かつＵＶ重合の際に重合阻害を起こしにくいという利点を有する。（メタ）アクリル系重合体（Ｃ）は、たとえば、テルペン骨格を有する（メタ）アクリル酸エステルをモノマー単位として含む。このため、通常のテルペン系粘着付与樹脂のようにアクリル系ポリマー（Ｂ）との相溶性が低いといったことはなく、相分離しにくいため接着信頼性に優れる。
【００６３】
なお、本明細書において、テルペン骨格（テルペン類）とは植物の精油成分から抽出され、Ｃ５Ｈ８の分子式で表されるイソプレン則に基づく化合物の総称をいう。
【００６４】
具体的には、テルペン骨格として、α−ピネン、β−ピネン、カレン、γ−テルピネン、ｄ−リモネン、ジピンテン、ターピノーレン、β−フエランドレン、ピ口ネン、カンフエン、ミルセンなどのモノテルペン類やロンギフォーレンなどのセスキテルペンが挙げられる。これらは単独で使用してもよく、また２種以上を混合して使用してもよい。
【００６５】
テルペン骨格を有する（メタ）アクリル酸エステルは、特に制限されることなく公知の手法を適宜用いて得ることができる。たとえば、対応するテルペンアルコールと上述した（メタ）アクリル酸とのエステル化反応させることにより得ることができる。このようにして得られるテルペン類骨格を含有する（メタ）アクリル酸エステルは、特に制限されることなく（メタ）アクリル系重合体（Ｃ）のモノマー単位として適宜用いることができる。
【００６６】
また、テルペン骨格を有する（メタ）アクリル酸エステルとしては、そのホモポリマーのガラス転移温度（Ｔｇ）が０℃以下のものを用いてもよいし、０℃以上のものを用いてもよい。上記ホモポリマーのガラス転移温度（Ｔｇ）０℃以下の上記モノマーを用いると、粘着剤層のタックを向上させることに効果があり、一方、上記ホモポリマーのガラス転移温度（Ｔｇ）が０℃を超えるモノマーを用いると、耐久性（特に耐熱性）の向上に効果がある。また、テルペン骨格を有する（メタ）アクリル酸エステルのホモポリマーのガラス転移温度（Ｔｇ）の上限は１８０℃程度であり、１５０℃程度以下のものを用いることが好ましい。上記ホモポリマーのガラス転移温度（Ｔｇ）が１８０℃を超えると、ベースポリマーの全体のガラス転移温度（Ｔｇ）を０℃以下とするためにはその使用量を少なくする必要があり、アクリル系粘着テープの接着性を向上させることが難しくなる場合がある。テルペン骨格を有する（メタ）アクリル酸エステルの一例（下記式（２）〜（５））を以下に示す。
【化３】
2013079361.tif 000005
【化４】
2013079361.tif 000006
【化５】
2013079361.tif 000007
【化６】
2013079361.tif 000008
また、（メタ）アクリル系重合体（Ｂ）は、テルペン骨格を有する（メタ）アクリル酸エステル成分単位のほかに、テルペン骨格を有する（メタ）アクリル酸エステルと共重合可能な他のモノマー成分（共重合性モノマー）を共重合させて得ることも可能である。
【００６７】
テルペン骨格を有する（メタ）アクリル酸エステルと共重合可能な他のモノマーとしては、
（メタ）アクリル酸メチル等の炭素数1〜20のアルキル基を有する（メタ）アクリル酸エステル、
シクロペンチル（メタ）アクリレート、シクロヘキシル（メタ）アクリレート、イソボルニル（メタ）アクリレート等の脂環式炭化水素基を有する（メタ）アクリル酸エステル；
フェニル（メタ）アクリレート等の芳香族炭化水素基を有する（メタ）アクリル酸エステル；
（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピルのような（メタ）アクリル酸アルコキシアルキル系モノマー；
（メタ）アクリル酸アルカリ金属塩等の塩；
エチレングリコールのジ（メタ）アクリル酸エステル、ジエチレングリコールのジ（メタ）アクリル酸エステル、トリエチレングリコールのジ（メタ）アクリル酸エステル、ポリエチレングリコールのジ（メタ）アクリル酸エステル、プロピレングリコールのジ（メタ）アクリル酸エステル、ジプロピレングリコールのジ（メタ）アクリル酸エステル、トリプロピレングリコールのジ（メタ）アクリル酸エステルのような（ポリ）アルキレングリコールのジ（メタ）アクリル酸エステルモノマー；
トリメチロールプロパントリ（メタ）アクリル酸エステルのような多価（メタ）アクリル酸エステルモノマー；
酢酸ビニル、プロピオン酸ビニル等のビニルエステル類；
塩化ビニリデン、（メタ）アクリル酸−２−クロロエチルのようなハロゲン化ビニル化合物；
２−ビニル−２−オキサゾリン、２−ビニル−５−メチル−２−オキサゾリン、２−イソプロペニル−２−オキサゾリンのようなオキサゾリン基含有重合性化合物；
（メタ）アクリロイルアジリジン、（メタ）アクリル酸−２−アジリジニルエチルのようなアジリジン基含有重合性化合物；
アリルグリシジルエーテル、（メタ）アクリル酸グリシジルエーテル、（メタ）アクリル酸−２−エチルグリシジルエーテルのようなエポキシ基含有ビニルモノマー；
（メタ）アクリル酸−２−ヒドロキシエチル、（メタ）アクリル酸−２−ヒドロキシプロピル、（メタ）アクリル酸とポリプロピレングリコールまたはポリエチレングリコールとのモノエステル、ラクトン類と（メタ）アクリル酸−２−ヒドロキシエチルとの付加物のようなヒドロキシル基含有ビニルモノマー；
フッ素置換（メタ）アクリル酸アルキルエステルのような含フッ素ビニルモノマー；
無水マレイン酸、無水イタコン酸等の酸無水物基含有モノマー；
スチレン、α−メチルスチレン、ビニルトルエン等の芳香族ビニル化合物系モノマー；
２−クロルエチルビニルエーテル、モノクロロ酢酸ビニルのような反応性ハロゲン含有ビニルモノマー；
（メタ）アクリルアミド、Ｎ−イソプロピル（メタ）アクリルアミド、Ｎ−ブチル（メタ）アクリルアミド、Ｎ，Ｎ−ジエチル（メタ）アクリルアミド、Ｎ，Ｎ−ジメチル（メタ）アクリルアミド、Ｎ−メチロール（メタ）アクリルアミド、Ｎ−エチロール（メタ）アクリルアミド、Ｎ−メチロールプロパン（メタ）アクリルアミド、Ｎ−メトキシエチル（メタ）アクリルアミド、Ｎ−ブトキシメチル（メタ）アクリルアミド、Ｎ−アクリロイルモルホリンのようなアミド基含有ビニルモノマー；
Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等のスクシンイミド系モノマー；
Ｎ−シクロヘキシルマレイミド、Ｎ−イソプロピルマレイミド、Ｎ−ラウリルマレイミド、Ｎ−フェニルマレイミド等のマレイミド系モノマー；
Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等のイタコンイミド系モノマー；
Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−（メタ）アクリロイル−２−ピロリドン、Ｎ−（メタ）アクリロイルピペリジン、Ｎ−（メタ）アクリロイルピロリジン、Ｎ−ビニルモルホリン、Ｎ−ビニルピラゾール、Ｎ−ビニルイソオキサゾール、Ｎ−ビニルチアゾール、Ｎ−ビニルイソチアゾール、Ｎ−ビニルピリダジン等の窒素含有複素環系モノマー；
Ｎ−ビニルカルボン酸アミド類；
Ｎ−ビニルカプロラクタム等のラクタム系モノマー；
（メタ）アクリロニトリル等のシアノアクリレートモノマー；
（メタ）アクリル酸アミノエチル、（メタ）アクリル酸Ｎ，Ｎ−ジメチルアミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；
シクロヘキシルマレイミド、イソプロピルマレイミド等のイミド基含有モノマー；
２−イソシアナートエチル（メタ）アクリレート等のイソシアネート基含有モノマー；
ビニルトリメトキシシラン、γ−メタクリロキシプロピルトリメトキシシラン、アリルトリメトキシシラン、トリメトキシシリルプロピルアリルアミン、２−メトキシエトキシトリメトキシシランのような有機ケイ素含有ビニルモノマー；
（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキル等の水酸基含有モノマー；
（メタ）アクリル酸テトラヒドロフルフリル、フッ素原子含有（メタ）アクリレート、シリコーン（メタ）アクリレート等の複素環、ハロゲン原子、ケイ素原子等を有するアクリル酸エステル系モノマー；
イソプレン、ブタジエン、イソブチレン等のオレフィン系モノマー；
メチルビニルエーテル、エチルビニルエーテル等のビニルエーテル系モノマー；
エチレン、ブタジエン、イソプレン、イソブチレン等のオレフィンまたはジエン類；
ビニルアルキルエーテル等のビニルエーテル類；
塩化ビニル；
その他、ビニル基を重合したモノマー末端にラジカル重合性ビニル基を有するマクロモノマー類等を挙げることができる。これらのモノマーは、単独であるいは組み合わせてテルペン骨格を有する（メタ）アクリル酸エステルと共重合させることができる。
【００６８】
より具体的には、本実施形態のアクリル系粘着剤組成物において、（メタ）アクリル系重合体（Ｃ）としては、たとえば、上述したテルペン骨格を有する（メタ）アクリル酸エステルと、ジシクロペンタニルメタクリレート（ＤＣＰＭＡ）、シクロヘキシルメタクリレート（ＣＨＭＡ）、イソボルニルメタクリレート（ＩＢＸＭＡ）、イソボルニルアクリレート（ＩＢＸＡ）、ジシクロペンタニルアクリレート（ＤＣＰＡ）、１−アダマンチルメタクリレート（ＡＤＭＡ）、１−アダマンチルアクリレート（ＡＤＡ）、ＣＨＡ（シクロヘキシルアクリレート）、イソブチルメタクリレート（ＩＢＭＡ）、メチルメタクリレート（ＭＭＡ）との共重合体が挙げられる。
【００６９】
さらに（メタ）アクリル系重合体（Ｃ）には、エポキシ基またはイソシアネート基と反応性を有する官能基が導入されていてもよい。このような官能基の例としては、水酸基、カルボキシル基、アミノ基、アミド基、メルカプト基を挙げることができ、（メタ）アクリル系重合体（Ｃ）を製造する際にこうした官能基を有するモノマーを使用（共重合）することが好ましい。
【００７０】
（メタ）アクリル系重合体（Ｃ）を、テルペン類骨格を含有する（メタ）アクリル酸エステルと他の（メタ）アクリル酸エステルモノマー、または共重合性モノマーとの共重合体とする場合には、テルペン類骨格を含有する（メタ）アクリル酸エステルの含有割合は、（メタ）アクリル系重合体（Ｃ）を構成する全モノマー中１０質量％〜１００質量％、好ましくは２０質量％〜１００質量％、さらに好ましくは２５質量％〜１００質量％であることが望ましい。テルペン類骨格を含有する（メタ）アクリル酸エステルを１０質量％以上含有していれば、低極性被着体を含む被着体に対するアクリル系粘着テープの粘着力を向上させることができる。
【００７１】
（メタ）アクリル系重合体（Ｃ）の重量平均分子量は、１０００以上３００００未満、好ましくは１５００以上２００００未満、さらに好ましくは２０００以上１００００未満である。分子量が３００００以上であると、粘着テープにおける粘着力の向上効果が充分には得られない場合がある。また、１０００未満であると、低分子量となるため粘着テープの粘着力や保持特性の低下を引き起こす場合がある。
【００７２】
アクリル系ポリマー（Ａ）、（Ｂ）や（メタ）アクリル系重合体（Ｃ）の重量平均分子量の測定は、ＧＰＣ法によりポリスチレン換算して求めることができる。具体的には東ソー株式会社製のＨＰＬＣ８０２０に、カラムとしてＴＳＫｇｅｌＧＭＨ−Ｈ（２０）×２本を用いて、テトラヒドロフラン溶媒で流速約０．５ｍｌ／分の条件にて測定される。
【００７３】
上述したように、（メタ）アクリル系重合体（Ｃ）の含有量は、アクリル系ポリマー（Ｂ）１００質量部に対して１〜７０質量部であるが、好ましくは２〜５０質量部であり、さらに好ましくは３〜４０質量部である。（メタ）アクリル系重合体（Ｃ）を７０質量部を超えて添加すると、本実施形態に係るアクリル系粘着剤組成物で形成した粘着剤層の弾性率が高くなり低温での接着性が悪くなったり、室温においても粘着力を発現しなくなる場合がある。また、（メタ）アクリル系重合体（Ｃ）の添加量が１質量部より少ない場合はその効果が得られない場合がある。
【００７４】
（メタ）アクリル系重合体（Ｃ）は、ガラス転移温度（Ｔｇ）が０℃以上３００℃以下、好ましくは２０℃以上３００℃以下、さらに好ましくは４０℃以上３００℃以下であることが望ましい。ガラス転移温度（Ｔｇ）を２０℃以上とすることにより、粘着剤層の室温以上での凝集力を向上させ、保持特性や高温での接着性を向上させることができる。本実施形態において、（メタ）アクリル系重合体（Ｃ）として使用可能な代表的な材料のガラス転移温度を表１に示す。表１に示すガラス転移温度は、文献、カタログ等に記載された公称値であるか、あるいは、下記式（６）（Ｆｏｘ式）に基づいて計算された値である。なお、上述したように、（メタ）アクリル系重合体（Ｃ）は、テルペン骨格を有する（メタ）アクリル酸エステルをモノマーとして含む。
【００７５】
１／Ｔｇ＝Ｗ１／Ｔｇ１＋Ｗ２／Ｔｇ２＋・・・＋Ｗｎ／Ｔｇｎ            （６）
［式（６）中、Ｔｇは（メタ）アクリル系重合体（Ｃ）のガラス転移温度（単位：Ｋ）、Ｔｇｉ（ｉ＝１、２、・・・ｎ）はモノマーｉがホモポリマーを形成した際のガラス転移温度（単位：Ｋ）、Ｗｉ（ｉ＝１、２、・・・ｎ）はモノマーｉの全モノマー成分中の質量分率を表す。]
上記式（６）は、（メタ）アクリル系重合体（Ｃ）が、モノマー１、モノマー２、・・・、モノマーｎのｎ種類のモノマー成分から構成される場合の計算式である。
【００７６】
なお、本明細書において、「ホモポリマーを形成した際のガラス転移温度」とは、「当該モノマーの単独重合体のガラス転移温度」を意味し、あるモノマー（「モノマーＸ」と称する場合がある）のみをモノマー成分として形成される重合体のガラス転移温度（Ｔｇ）を意味する。具体的には、「Ｐｏｌｙｍｅｒ  Ｈａｎｄｂｏｏｋ」（第３版、Ｊｏｈｎ  Ｗｉｌｅｙ  ＆  Ｓｏｎｓ，  Ｉｎｃ，  １９８９年）に数値が挙げられている。なお、前記文献に記載されていない単独重合体のガラス転移温度（Ｔｇ）は、例えば、以下の測定方法により得られる値をいう。すなわち、温度計、撹拌機、窒素導入管及び環流冷却管を備えた反応器に、モノマーＸ１００質量部、２，２’−アゾビスイソブチロニトリル０．２質量部及び重合溶媒として酢酸エチル２００質量部を投入し、窒素ガスを導入しながら１時間撹拌する。このようにして重合系内の酸素を除去した後、６３℃に昇温し１０時間反応させる。次いで、室温まで冷却し、固形分濃度３３質量％のホモポリマー溶液を得る。次いで、このホモポリマー溶液を剥離ライナー上に流延塗布し、乾燥して厚さ約２ｍｍの試験サンプル（シート状のホモポリマー）を作製する。そして、この試験サンプルをアルミニウム製のオープンセルに約１〜２ｍｇ秤量し、温度変調ＤＳＣ（商品名「Ｑ−２０００」ティー・エイ・インスツルメント社製）を用いて、５０ｍｌ／ｍｉｎの窒素雰囲気下で昇温速度５℃／ｍｉｎにて、ホモポリマーのＲｅｖｅｒｓｉｎｇ  Ｈｅａｔ  Ｆｌｏｗ（比熱成分）挙動を得る。ＪＩＳ−Ｋ−７１２１を参考にして、得られたＲｅｖｅｒｓｉｎｇ  Ｈｅａｔ  Ｆｌｏｗの低温側のベースラインと高温側のベースラインを延長した直線から縦軸方向に等距離にある直線と、ガラス転移の階段状変化部分の曲線とが交わる点の温度をホモポリマーとしたときのガラス転移温度（Ｔｇ）とする。
【００７７】
【表１】
2013079361.tif 000009
表１中の略語は以下の化合物を示す。
ＤＣＰＭＡ：ジシクロペンタニルメタクリレート
ＤＣＰＡ：ジシクロペンタニルアクリレート
ＩＢＸＭＡ：イソボルニルメタクリレート
ＩＢＸＡ：イソボルニルアクリレート
ＣＨＭＡ：シクロヘキシルメタクリレート
ＣＨＡ：シクロヘキシルアクリレート
ＩＢＭＡ：イソブチルメタクリレート
ＭＭＡ：メチルメタクリレート
ＡＤＭＡ：１―アダマンチルメタクリレート
ＡＤＡ：１―アダマンチルアクリレート
ＨＣＰＡ：水添テルペンアクリレート
ＨＣＰＭＡ：水添テルペンメタクリレート
【００７８】
＜（メタ）アクリル系重合体（Ｃ）の作製方法＞
（メタ）アクリル系重合体（Ｃ）は、たとえば、上述した構造を有する（メタ）アクリル系モノマーを、溶液重合法やバルク重合法、乳化重合法、懸濁重合、塊状重合等により重合することで作製することができる。
【００７９】
＜（メタ）アクリル系重合体（Ｃ）の分子量の調整方法＞
（メタ）アクリル系重合体（Ｃ）の分子量を調整するためにその重合中に連鎖移動剤を用いることができる。使用する連鎖移動剤の例としては、オクチルメルカプタン、ドデシルメルカプタン、ｔ−ドデシルメルカプタン、メルカプトエタノール等のメルカプト基を有する化合物；チオグリコール酸、チオグリコール酸メチル、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸イソオクチル、チオグリコール酸デシル、チオグリコール酸ドデシル、３−メルカプト−１プロパノール、３−メルカプト−１，３プロパンジオール、エチレングリコールのチオグリコール酸エステル、ネオペンチルグリコールのチオグリコール酸エステル、ペンタエリスリトールのチオグリコール酸エステルが挙げられる。
【００８０】
連鎖移動剤の使用量としては、特に制限されないが、通常、（メタ）アクリル系モノマー１００質量部に対して、連鎖移動剤を０．１〜２０質量部、好ましくは、０．２〜１５質量部、さらに好ましくは０．３〜１０質量部含有する。このように連鎖移動剤の添加量を調整することで、好適な分子量の（メタ）アクリル系重合体（Ｃ）を得ることができる。なお、連鎖移動剤は単独でまたは２種以上を組み合わせて使用することができる。
【００８１】
本実施形態に係るアクリル系粘着剤組成物は、上述したアクリル系ポリマー（Ｂ）、および（メタ）アクリル系重合体（Ｃ）を必須成分として含有し、粘着剤組成物の分野において一般的な各種の添加剤を任意成分として含有し得る。かかる任意成分としては、粘着付与樹脂、可塑剤、軟化剤、充填剤、着色剤（顔料、染料等）、酸化防止剤、レベリング剤、安定剤、防腐剤等が例示される。このような添加剤は、従来公知のものを常法により使用することができる。
【００８２】
粘着性組成物としてのアクリル系ポリマー（Ｂ）と、側鎖にテルペン骨格を有し、重量平均分子量が１０００以上３００００未満である（メタ）アクリル系重合体（Ｃ）とを含むアクリル系粘着剤層は、その溶剤不溶成分率が４０〜９０質量％、好ましくは４５〜８５質量％であることが望ましい。溶剤不溶成分率が４０質量％未満であると凝集力が不十分となり、保持特性を満足できない場合があり、また溶剤不溶成分率が９０質量％を超えると凝集力が高くなりすぎ、粘着力や耐反撥性試験に劣る場合がある。なお溶剤不溶成分率の評価方法は、後述する。
【００８３】
（層厚比）
芯層２０の厚さと表層３０ａ（または表層３０ｂ）の厚さとを合わせた総厚に対する表層３０ａ（または表層３０ｂ）の厚さの比率は、好ましくは３〜７０％である。当該比率が３％未満であると、所望の接着性が得られない場合がある。また、当該比率が７０％より高くなると、粘着テープとしての応力緩和性や段差吸収性といった、気泡（Ｅ）を含有する芯層２０を有する場合に期待される効果が得られない場合がある。なお、特に限定するものではないが、アクリル系粘着テープ１０の総厚（芯層２０の厚さと表層３０の厚さの合計）は、０．４ｍｍ〜４．０ｍｍ、好ましくは、０．５ｍｍ〜２．５ｍｍである。
【００８４】
（多層化方法）
芯層２０と表層３０とを積層する方法は特に限定されないが、たとえば、以下に示す方法を適用することができる。
【００８５】
（１）芯層２０および表層３０を別々に硬化させた後、芯層２０の一方の面に表層３０ａをラミネートし、芯層２０の他方の面に表層３０ｂをラミネートすることにより多層化する方法：当該方法は、各層の厚み精度を高くすることができるという利点を有する。
【００８６】
（２）予め硬化させた表層３０ａ（または表層３０ｂ）に芯層２０を塗工した後、芯層２０を硬化させ、続いて芯層２０に表層３０ｂ（または表層３０ａ）を塗工した後、表層３０ｂ（または表層３０ａ）を硬化させる方法、あるいは、予め硬化させた芯層２０の一方の面に表層３０ａ（または他方の面に表層３０ｂ）を塗工した後、表層３０ａ（または表層３０ｂ）を硬化させ、続いて芯層２０の他方の面に表層３０ｂ（または一方の面に表層３０ａ）を塗工した後、表層３０ｂ（または表層３０ａ）を硬化させる方法：当該方法では、硬化させた層に別の層を塗布するため、各層の厚み精度を高くすることができる。また、硬化させた層に別の層を一括塗工することができるため、製造工程の簡素化や製造時間の短縮を図ることができる。
【００８７】
（３）塗布された表層３０（または芯層２０）に芯層２０（または表層３０）を逐次あるいは同時に塗布して硬化させる方法：当該方法では、表層３０、芯層２０ともに一括塗工が可能である。
【００８８】
各層の形成方法は、ロールコーター、コンマコーターなどコーティングロールを使用したものでもよいし、スロットダイなどを使用してもよい。特に、上記（３）の方法では、各層を塗布する多層スロットダイを使用してもよい。
【００８９】
（一例としてのアクリル系粘着テープの作製方法）
［芯層用組成物の調製］
上述した（メタ）アクリル酸アルキルエステル、共重合性モノマー、および重合開始剤を混合して、（メタ）アクリル酸アルキルエステルと共重合性モノマーとを部分的に重合させる。これにより、所定の重合率を有する部分重合物（アクリル系ポリマーシロップ）を作製する。次いで、このアクリル系ポリマーシロップに所定量の中空ガラス微小球（商品名：セルスターＺ−２７、東海工業株式会社製）を添加する。中空ガラス微小球を添加したシロップに、フッ素系界面活性剤（商品名：サーフロンＳ−３９３、セイケミカル株式会社製；側鎖にポリオキシエチレン基およびフッ素化炭化水素基を有するアクリル系共重合体；Ｍｗ＝８３００、０．５質量部）を添加して、芯層用組成物前駆体を調製する。なお、芯層用組成物前駆体において、芯層用組成物前駆体の全体積に占める中空ガラス微小球の容積は、たとえば、約１．５容積％である。
【００９０】
中央部に貫通孔を持った円盤上に細かい歯が多数ついたステータと、当該ステータと対向し、円盤上にステータと同様の細かい歯がついたロータとを備えた装置を用意する。そして、当該装置におけるステータ上の歯とロータ上の歯との間に、芯層用組成物前駆体を導入し、ロータを高速回転させながら、貫通孔を通して窒素ガスを芯層用組成物前駆体に導入する。これにより、芯層用組成物前駆体に気泡を混合して、芯層用組成物を得る。気泡は、たとえば、芯層用組成物の全体積に対して約２０容積％となるように混合する。
【００９１】
［表層用組成物の調製］
所定の溶媒に、上述した（メタ）アクリル系モノマー、連鎖移動剤、重合開始剤、および必要に応じて共重合性モノマーを配合し、表層用の（メタ）アクリル系重合体（Ｃ）を調製する。次いで、上述したアクリル系ポリマーシロップ（部分重合物）、および得られた（メタ）アクリル系重合体（Ｃ）を混合して、表層用組成物を得る。
【００９２】
［芯層の作製］
芯層用組成物を、たとえばロールコーターにて、片面剥離処理されたポリエステルフィルム（剥離ライナー）の剥離処理された面上に塗布する。次いで、塗布された芯層用組成物のもう片方の面に、同種の剥離ライナーを貼り合わせる。このとき、剥離ライナーの剥離処理された面が芯層用組成物のもう片方の面と対向するようにして両者が貼り合わせられる。次いで、たとえばブラックライトランプにて、紫外線照射が実施される。以上の手順により芯層２０が作製される。
【００９３】
［表層の作製］
表層用組成物を、たとえばロールコーターにて、片面剥離処理されたポリエステルフィルム（剥離ライナー）の剥離処理された面上に塗布する。次いで、塗布された表層用組成物のもう片方の面に、同種の剥離ライナーを貼り合わせる。このとき、剥離ライナーの剥離処理された面が表層用組成物のもう片方の面と対向するようにして両者が貼り合わせられる。次いで、たとえばブラックライトランプにて、紫外線照射が実施される。以上の手順により表層３０が作製される。
【００９４】
［芯層／表層の貼り合わせ］
上述した手順で得られた芯層２０と表層３０について、それぞれ片方の面に貼り合わされた剥離ライナーを剥がし、それぞれの粘着面同士を貼り合わせる。これにより、芯層２０の両面に表層３０を設けたアクリル系粘着テープ１０が作製される。
【００９５】
表層用組成物および芯層用組成物は、粘着剤組成物の分野において一般的な各種の添加剤を任意成分として含有し得る。かかる任意成分としては、可塑剤、軟化剤、充填剤、着色剤（顔料、染料等）、酸化防止剤、レベリング剤、安定剤、防腐剤等が例示される。このような添加剤は、従来公知のものを常法により使用することができる。
【００９６】
本実施形態に係るアクリル系粘着テープは、ここに開示される粘着剤層をシート状基材（支持体）の片面または両面に固定的に、すなわち当該基材から粘着剤層を分離する意図なく設けた、いわゆる基材付き粘着テープであってもよい。より具体的には、この様な形態の粘着テープとして、たとえば、
シート状基材／芯層／表層の構成、
シート状基材／表層／芯層／表層の構成、
表層／芯層／シート状基材／芯層／表層の構成、
表層／芯層／表層／シート状基材／表層／芯層／表層の構成
等を挙げることがえきる。なお、ここでいう粘着テープの概念には、粘着シート、粘着ラベル、粘着フィルム等と称されるものが包含され得る。
【００９７】
上記基材としては、たとえば、
ポリプロピレンフィルム、エチレン−プロピレン共重合体フィルム、ポリエステルフィルム、ポリ塩化ビニルフィルム等のプラスチックフィルム；
ポリウレタンフォーム、ポリエチレンフォーム等のフォーム基材；
クラフト紙、クレープ紙、和紙等の紙；
綿布、スフ布等の布；
ポリエステル不織布、ビニロン不織布等の不織布；
アルミニウム箔、銅箔等の金属箔；
等を、粘着テープの用途に応じて適宜選択して用いることができる。上記プラスチックフィルムとしては、無延伸フィルムおよび延伸（一軸延伸または二軸延伸）フィルムのいずれも使用可能である。また、基材のうち粘着剤層が設けられる面には、下塗剤の塗付、コロナ放電処理等の表面処理が施されていてもよい。基材の厚みは目的に応じて適宜選択できるが、一般的には概ね１０μｍ〜５００μｍ（典型的には１０μｍ〜２００μｍ）程度である。
【００９８】
本実施形態に係るアクリル系粘着テープは、たとえば、ＰＥ（ポリエチレン）、ＰＰ（ポリプロピレン）、ＡＢＳ（アクリロニトリル−ブタジエン−スチレン共重合体）、ＳＢＳ（スチレン―ブタジエン―スチレンブロック共重合体）、ＰＣ（ポリカーボネート）、ＰＶＣ（塩化ビニル）、ＰＭＭＡ（ポリメタクリル酸メチル樹脂）のようなアクリル系樹脂を含む各種の樹脂や、ＳＵＳ、アルミニウム等の金属からなる部材を、自動車（そのボディ塗膜）、住建材、家電製品等の表面に接合（固定）する用途に好適に用いることができる。
【００９９】
また、本実施形態に係るアクリル系粘着テープは、透明性にも優れるため、各種光学部材を、たとえば液晶セルや光学用ポリエステルフィルム、タッチパネル部材などに貼り合せる用途に好適に用いられる。したがって、ここに示される技術には、アクリル系粘着剤組成物を含む粘着剤層が光学部材に設けられた積層体が含まれる。この積層体は、典型的には、光学部材上の粘着剤層が剥離ライナーによって保護された態様をなす。このような粘着剤層が設けられた光学部材は、たとえば、プラスチック製のカバーレンズパネル、ガラス、液晶セルの表面等に容易に貼り付けることができる。光学部材は特に制限されず、偏光フィルム、位相差フィルム、透明導電性フィルム（ＩＴＯフィルム）等であり得る。このような光学部材は、同一材料からなる単層構造であってもよく、複数の材料からなる多層構造であってもよい。光学部材上に粘着剤層を形成する方法は、基材上に粘着剤層を形成する場合と同様に、直接付与する方法や転写する方法を適宜採用することができる。典型的には、光学部材のベース面に、剥離ライナー上に形成した粘着剤層を転写する。
【０１００】
以上説明したように、本実施形態に係るアクリル系粘着テープは、芯層２０と、芯層２０の一方または両方の側に設けられた表層３０と、を備えている。そして、芯層２０は、アクリル系ポリマー（Ａ）を含み、表層３０は、粘着性組成物としてのアクリル系ポリマー（Ｂ）１００質量部と、粘着付与樹脂としての、側鎖にテルペン骨格を有し、重量平均分子量が１０００以上３００００未満である（メタ）アクリル系重合体（Ｃ）１〜７０質量部とを含む。これにより、アクリル系粘着テープの低極性被着体に対する接着性を向上させることができる。ひいては、低極性被着体を含む、表面極性の異なる各種被着体へのアクリル系粘着テープの接着信頼性の向上を図ることができ、アクリル系粘着テープを自動車、家庭用電化製品の分野等の多様な接合用途に利用可能とすることができる。
【０１０１】
アクリル系粘着テープの低極性被着体に対する接着性が向上する理由としては、側鎖にテルペン骨格を有する（メタ）アクリル系共重合体（Ｃ）がアクリル系ポリマー（Ｂ）に相溶するためと推測される。
【０１０２】
また、本実施形態に係るアクリル系粘着テープの表層は、アクリル系ポリマー（Ｂ）を構成するモノマーに酸性基を含まないように設計することが可能である。この場合には、酸性基に起因して生じる、金属腐食などの影響が低減されたアクリル系粘着テープを得ることができる。なお、アクリル系ポリマー（Ｂ）を構成するモノマーが酸性基を含む場合であっても、アクリル系粘着テープの接着特性の向上を図ることができることに変わりはない。
【０１０３】
なお、上述した実施形態のアクリル系粘着テープ１０では、芯層２０の両側にそれぞれ表層３０ａ，３０ｂが設けられているが、表層３０ａまたは表層３０ｂのみが芯層２０に設けられていてもよい。また、芯層２０は、粘着剤組成物としてのアクリル系ポリマー（Ａ）と、微粒子（Ｄ）と、気泡（Ｅ）とを含んでいるが、少なくともアクリル系ポリマー（Ａ）を含んでいればよい。
【実施例】
【０１０４】
以下に、実施例に基づいて本発明を詳細に説明するが、本発明はこれらの実施例により何ら限定されるものではない。
【０１０５】
実施例１〜１０、比較例１〜７に係るアクリル系粘着テープにおける表層用組成物の成分を表２に示す。
【０１０６】
【表２】
2013079361.tif 000010
【０１０７】
表２中の略語は以下の化合物を示す。
２ＥＨＡ：２−エチルヘキシルアクリレート
ＮＶＰ：Ｎ−ビニル−２−ピロリドン
ＡＡ：アクリル酸
ＤＣＰＭＡ：ジシクロペンタニルメタクリレート
ＣＨＭＡ：シクロヘキシルメタクリレート
ＩＢＭＡ：イソブチルメタクリレート
ＴＭＰＴＡ：トリメチロールプロパントリアクリレート
ＨＤＤＡ：１，６−ヘキサンジオール・ジアクリレート
ＨＣＰＭＡ：水添テルペンメタクリレート
ＨＣＰＡ：水添テルペンアクリレート
クリアロンＰ１３５：ヤスハラケミカル社製テルペン系水素添加樹脂
【０１０８】
（溶剤不溶成分率の測定）
溶剤不溶成分率は、表層を、０．１ｇサンプリングして精秤（浸漬前の質量）し、これを５０ｍｌの酢酸エチル中に室温（２０〜２５℃）で１週間浸漬したのち、溶剤（酢酸エチル）不溶分を取り出し、該溶剤不溶分を１３０℃で２時間乾燥した後、秤量（浸漬・乾燥後の質量）して、溶剤不溶成分率算出式「溶剤不溶成分率（質量％）＝［（浸漬・乾燥後の質量）／（浸漬前の質量）］×１００」を用いて、算出した。
【０１０９】
（（Ｂ）成分としてのアクリル系ポリマーシロップ１（２ＥＨＡ／ＮＶＰ＝８６／１４）の調製）
２−エチルヘキシルアクリレート（２ＥＨＡ）８６質量部、Ｎ−ビニル−２−ピロリドン（ＮＶＰ）１４質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ１）を得た。
【０１１０】
（（Ｂ）成分としてのアクリル系ポリマーシロップ２（２ＥＨＡ／ＡＡ＝９４／６）の調製）
２−エチルヘキシルアクリレート（２ＥＨＡ）９４質量部、アクリル酸（ＡＡ）６質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ２）を得た。
【０１１１】
（（Ｂ）成分としてのアクリル系ポリマーシロップ３（２ＥＨＡ／ＮＶＰ／ＡＡ＝８４／１４／２）の調製）
２−エチルヘキシルアクリレート（２ＥＨＡ）８４質量部、Ｎ−ビニル−２−ピロリドン（ＮＶＰ）１４質量部、アクリル酸（ＡＡ）２質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ３）を得た。
【０１１２】
（（Ｂ）成分としてのアクリル系ポリマーシロップ４（２ＥＨＡ／ＮＶＰ／ＡＡ＝８５／１４／１）の調製）
２−エチルヘキシルアクリレート（２ＥＨＡ）８５質量部、Ｎ−ビニル−２−ピロリドン（ＮＶＰ）１４質量部、アクリル酸（ＡＡ）１質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ４）を得た。
【０１１３】
（（Ｂ）成分としてのアクリル系ポリマーシロップ５（２ＥＨＡ／ＡＡ／ＨＣＰＡ＝７８／５／１７）の調製）
２−エチルヘキシルアクリレート（２ＥＨＡ）７８質量部、アクリル酸（ＡＡ）、アクリル酸（ＡＡ）５質量部、水添テルペンメタクリレート（下記化学式（４）、商品名：ＨＣＰＡ、ヤスハラケミカル株式会社製）１７質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ５）を得た。
【化７】
2013079361.tif 000011
【０１１４】
（（Ｂ）成分としてのアクリル系ポリマーシロップ６（２ＥＨＡ／ＮＶＰ／ＨＣＰＡ＝７２／１１／１７）の調製）
２−エチルヘキシルアクリレート（２ＥＨＡ）７８質量部、Ｎ−ビニル−２−ピロリドン（ＮＶＰ）１１質量部、水添テルペンアクリレート（上記化学式（４）、ガラス転移温度（Ｔｇ）：６５℃、ヤスハラケミカル社製、ＨＣＰＡ）１７質量部、光重合開始剤（商品名：イルガキュア１８４、ＢＡＳＦ社製）０．０５質量部、および光重合開始剤（商品名：イルガキュア６５１、ＢＡＳＦ社製）０．０５質量部を４つ口フラスコに投入した。そして、混合物を窒素雰囲気下で紫外線に曝露して部分的に光重合させることによって、重合率約８質量％の部分重合物（アクリル系ポリマーシロップ６）を得た。
【０１１５】
（（Ｃ）成分としての（メタ）アクリル系重合体１（ＨＣＰＭＡ）の調製）
トルエン１００質量部、水添テルペンメタクリレート（下記化学式（５）、商品名：ＨＣＰＭＡ、ヤスハラケミカル株式会社製）１００質量部、および連鎖移動剤としてチオグリコール酸（ＧＳＨ酸）３質量部を４つ口フラスコに投入した。そして、７０℃にて窒素雰囲気下で１時間攪拌した後、熱重合開始剤としてアゾビスイソブチロニトリル０．２質量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１を得た。得られた（メタ）アクリル系重合体１のガラス転移温度は１１５℃、重量平均分子量は３５００であった。
【化８】
2013079361.tif 000012
【０１１６】
（（Ｃ）成分としての（メタ）アクリル系重合体２（ＨＣＰＭＡ／ＤＣＰＭＡ＝５０／５０）の調製）
トルエン１００質量部、水添テルペンメタクリレート（上記化学式（５）、商品名：ＨＣＰＭＡ、ヤスハラケミカル株式会社製）５０質量部、ジシクロペンタニルメタクリレート（ＤＣＰＭＡ）（商品名：ＦＡ−５１３Ｍ、日立化成工業株式会社製）５０質量部および連鎖移動剤としてチオグリコール酸（ＧＳＨ酸）３質量部を４つ口フラスコに投入した。そして、７０℃にて窒素雰囲気下で１時間攪拌した後、熱重合開始剤としてアゾビスイソブチロニトリル０．２質量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体２を得た。得られた（メタ）アクリル系重合体２のガラス転移温度は１４３℃、重量平均分子量は３４００であった。
【０１１７】
（（Ｃ）成分としての（メタ）アクリル系重合体３（ＨＣＰＡ／ＤＣＰＭＡ＝５０／５０）の調製）
トルエン１００質量部、水添テルペンメタクリレート（上記化学式（４）、商品名：ＨＣＰＡ、ヤスハラケミカル株式会社製）５０質量部、ジシクロペンタニルメタクリレート（ＤＣＰＭＡ）（商品名：ＦＡ−５１３Ｍ、日立化成工業株式会社製）５０質量部および連鎖移動剤としてチオグリコール酸（ＧＳＨ酸）３質量部を４つ口フラスコに投入した。そして、７０℃にて窒素雰囲気下で１時間攪拌した後、熱重合開始剤としてアゾビスイソブチロニトリル０．２質量部を投入し、７０℃で２時間反応させ、続いて８０℃で２時間反応させた。その後、反応液を１３０℃の温度雰囲気下に投入し、トルエン、連鎖移動剤、および未反応モノマーを乾燥除去させ、固形状の（メタ）アクリル系重合体１を得た。得られた（メタ）アクリル系重合体３のガラス転移温度は１１２℃、重量平均分子量は３４００であった。
【０１１８】
（（Ｃ）成分としての（メタ）アクリル系重合体４（ＣＨＭＡ／ＩＢＭＡ＝６０／４０）の調製）
シクロヘキシルメタクリレート（ＣＨＭＡ、６０質量部）、イソブチルメタクリレート（ＩＢＭＡ、４０質量部）、チオグリコール酸（４．０質量部）を配合した後、窒素ガスを吹き込んで溶存酸素を除去した。ついで９０℃まで昇温したところで、パーヘキシルＯ（日油株式会社製、０．００５質量部）、パーヘキシルＤ（日油株式会社製、０．０１質量部）を混合した。さらに、９０℃で１時間攪拌後、１時間かけて１５０℃まで昇温し、１５０℃で１時間攪拌した。次いで、１時間かけて１７０℃まで昇温し、１７０℃で６０分間攪拌した。
【０１１９】
次に、１７０℃の状態で減圧し、１時間攪拌して残留モノマーを除去し、（メタ）アクリル系重合体４を得た。得られた（メタ）アクリル系重合体１のガラス転移温度（Ｆｏｘ式より算出）は５９℃、重量平均分子量は４０００であった。
【０１２０】
（実施例１）
（表層用組成物の調製）
上述したアクリル系ポリマーシロップ２の１００質量部に、上述した（メタ）アクリル系重合体１を２０質量部、およびトリメチロールプロパントリアクリレート０．１２質量部を添加した後、これらを均一に混合して表層用組成物を調製した。
【０１２１】
（表層の作製）
片面をシリコーンで剥離処理した厚み３８μｍのポリエステルフィルム（商品名：ダイアホイルＭＲＦ、三菱樹脂株式会社製）の剥離処理面に、上述した表層用組成物を最終的な厚みが５０μｍになるように塗布して塗布層を形成した。次いで、塗布された表層用組成物の表面に、片面をシリコーンで剥離処理した厚み３８μｍのポリエステルフィルム（商品名：ダイアホイルＭＲＮ、三菱樹脂株式会社製）を、当該フィルムの剥離処理面が塗布層側になるようにして被覆した。これにより、表層用組成物の塗布層（表層用粘着剤層）を酸素から遮断した。このようにして得られた表層用粘着剤層シートに、ブラックライトランプ（株式会社東芝製）を用いて照度５ｍＷ／ｃｍ２（約３５０ｎｍに最大感度をもつトプコンＵＶＲ−Ｔ１で測定）の紫外線を３６０秒間照射した。このようにして、厚さ５０μｍのアクリル系粘着剤層からなる表層を得た。表層用粘着剤層の溶剤不溶成分率は、６６．３質量％であった。粘着剤層の両面に被覆されたポリエステルフィルムは、剥離ライナーとして機能する。
【０１２２】
（芯層用組成物の調製）
上述したアクリル系ポリマーシロップ２の１００質量部に、１，６−ヘキサンジオールジアクリレート０．０８質量部を添加した後、さらに、当該シロップに対して９．５部となるように中空ガラス微小球（商品名：セルスターＺ−２７、東海工業株式会社製）を添加した。
【０１２３】
中空ガラス微小球添加後のシロップに、フッ素系界面活性剤（商品名：サーフロンＳ−３９３、セイケミカル株式会社製；側鎖にポリオキシエチレン基およびフッ素化炭化水素基を有するアクリル系共重合体；Ｍｗ＝８３００、０．５質量部）を添加して、芯層用組成物前駆体を調製した。なお、芯層用組成物前駆体において、芯層用組成物前駆体の全体積に占める中空ガラス微小球の容積は、約２６容積％であった。
【０１２４】
中央部に貫通孔を持った円盤上に細かい歯が多数ついたステータと、当該ステータと対向し、円盤上にステータと同様の細かい歯がついたロータとを備えた装置におけるステータ上の歯とロータ上の歯との間に、得られた芯層用組成物前駆体を導入した。そして、ロータを高速回転させながら、貫通孔を通して窒素ガスを芯層用組成物前駆体に導入して、芯層用組成物前駆体に気泡を混合した。これにより、芯層用組成物を得た。なお、気泡は、芯層用組成物の全体積に対して約２０容積％となるように混合した。
【０１２５】
（芯層の作製）
ロールコーターにより、片面を剥離処理した厚さ３８μｍのポリエステルフィルム（ポリエステル製剥離ライナー）の剥離処理面に、得られた芯層用組成物を厚さ１．２ｍｍとなるように塗布した。次いで、塗布された芯層用組成物の表面に、同種のポリエステル製剥離ライナーを、当該剥離ライナーの剥離処理面が芯層用組成物側になるようにして貼り合わせた。次いで、ブラックライトランプを用いて照度５ｍＷ／ｃｍ２の紫外線を両面から３分間照射した。このようにして、厚さ１．２ｍｍのアクリル系粘着剤層からなる芯層を得た。
【０１２６】
（芯層／表層の貼り合わせ）
上述した手順で得られた芯層と表層について、それぞれ片方の面に貼り合わされた剥離ライナーを剥がし、それぞれの粘着面同士を貼り合わせて、表層／芯層／表層という構成の実施例１に係るアクリル系粘着テープを得た。
【０１２７】
（実施例２）
上述したアクリル系ポリマーシロップ２の１００質量部に、上述した（メタ）アクリル系重合体２を２０質量部、およびトリメチロールプロパントリアクリレート０．０８質量部を添加したこと以外は実施例１と同様にして、アクリル系粘着テープを得た。得られた表層用粘着剤層の溶剤不溶成分率は、５１．４質量％であった。
【０１２８】
（実施例３）
上述したアクリル系ポリマーシロップ２の１００質量部に、上述した（メタ）アクリル系重合体３を２０質量部、およびトリメチロールプロパントリアクリレート０．０８質量部を添加したこと以外は実施例１と同様にして、アクリル系粘着テープを得た。得られた表層用粘着剤層の溶剤不溶成分率は、６３．３質量％であった。
【０１２９】
（実施例４）
上述したアクリル系ポリマーシロップ１の１００質量部に、上述した（メタ）アクリル系重合体１を２０質量部、およびトリメチロールプロパントリアクリレート０．１４質量部を添加したこと以外は実施例１と同様にして、アクリル系粘着テープを得た。得られた表層用粘着剤層の溶剤不溶成分率は、７４．５質量％であった。
【０１３０】
（実施例５）
上述したアクリル系ポリマーシロップ３の１００質量部に、上述した（メタ）アクリル系重合体１を２０質量部、およびトリメチロールプロパントリアクリレート０．０６質量部を添加したこと以外は実施例１と同様にして、アクリル系粘着テープを得た。得られた表層用粘着剤層の溶剤不溶成分率は、５８．５質量％であった。
【０１３１】
（実施例６）
上述したアクリル系ポリマーシロップ１の１００質量部に、上述した（メタ）アクリル系重合体２を２０質量部、およびトリメチロールプロパントリアクリレート０．１０質量部を添加したこと以外は実施例１と同様にして、アクリル系粘着テープを得た。得られた表層用粘着剤層の溶剤不溶成分率は、６６．７質量％であった。
【０１３２】
（実施例７）
上述したアクリル系ポリマーシロップ３の１００質量部に、上述した（メタ）アクリル系重合体２を２０質量部、およびトリメチロールプロパントリアクリレート０．１０質量部を添加したこと以外は実施例１と同様にして、アクリル系粘着テープを得た。得られた表層用粘着剤層の溶剤不溶成分率は、６５．７質量％であった。
【０１３３】
（実施例８）
上述したアクリル系ポリマーシロップ１の１００質量部に、上述した（メタ）アクリル系重合体３を２０質量部、およびトリメチロールプロパントリアクリレート０．１０質量部を添加したこと以外は実施例１と同様にして、アクリル系粘着テープを得た。得られた表層用粘着剤層の溶剤不溶成分率は、７３．３質量％であった。
【０１３４】
（実施例９）
上述したアクリル系ポリマーシロップ４の１００質量部に、上述した（メタ）アクリル系重合体２を２０質量部、およびトリメチロールプロパントリアクリレート０．０８質量部を添加したこと以外は実施例１と同様にして、アクリル系粘着テープを得た。得られた表層用粘着剤層の溶剤不溶成分率は、５８．１質量％であった。
【０１３５】
（実施例１０）
上述したアクリル系ポリマーシロップ４の１００質量部に、上述した（メタ）アクリル系重合体３を２０質量部、およびトリメチロールプロパントリアクリレート０．０６質量部を添加したこと以外は実施例１と同様にして、アクリル系粘着テープを得た。得られた表層用粘着剤層の溶剤不溶成分率は、６１．４質量％であった。
【０１３６】
（比較例１）
上述したアクリル系ポリマーシロップ１の１００質量部に、１，６−ヘキサンジオールジアクリレート０．０４５質量部を添加したこと以外は実施例１と同様にして、アクリル系粘着テープを得た。得られた表層用粘着剤層の溶剤不溶成分率は、７７．４質量％であった。
【０１３７】
（比較例２）
上述したアクリル系ポリマーシロップ２の１００質量部に、１，６−ヘキサンジオールジアクリレート０．０７質量部を添加したこと以外は実施例１と同様にして、アクリル系粘着テープを得た。得られた表層用粘着剤層の溶剤不溶成分率は、７５．２質量％であった。
【０１３８】
（比較例３）
上述したアクリル系ポリマーシロップ１の１００質量部に、上述した（メタ）アクリル系重合体４を２０質量部、およびトリメチロールプロパントリアクリレート０．１２質量部を添加したこと以外は実施例１と同様にして、アクリル系粘着テープを得た。得られた表層用粘着剤層の溶剤不溶成分率は、７３．４質量％であった。
【０１３９】
（比較例４）
上述したアクリル系ポリマーシロップ２の１００質量部に、上述した（メタ）アクリル系重合体４を２０質量部、トリメチロールプロパントリアクリレート０．１４質量部を添加したこと以外は実施例１と同様にして、アクリル系粘着テープを得た。得られた表層用粘着剤層の溶剤不溶成分率は、６７．３質量％であった。
【０１４０】
（比較例５）
上述したアクリル系ポリマーシロップ２の１００質量部に、クリアロンＰ１３５（ヤスハラケミカル社製テルペン系水素添加樹脂）２０質量部、およびトリメチロールプロパントリアクリレート０．２０質量部を添加したこと以外は実施例１と同様にして、アクリル系粘着テープを得た。得られた表層用粘着剤層の溶剤不溶成分率は、４９．１質量％であった。
【０１４１】
（比較例６）
上述したアクリル系ポリマーシロップ５の１００質量部に、トリメチロールプロパントリアクリレート０．０４質量部を添加したこと以外は実施例１と同様にして、アクリル系粘着テープを得た。得られた表層用粘着剤層の溶剤不溶成分率は、６７．２質量％であった。
【０１４２】
（比較例７）
上述したアクリル系ポリマーシロップ６の１００質量部に、トリメチロールプロパントリアクリレート０．０６質量部を添加したこと以外は実施例１と同様にして、アクリル系粘着テープを得た。得られた表層用粘着剤層の溶剤不溶成分率は、７２．４質量％であった。
【０１４３】
（試験方法）
［１８０°引き剥がし粘着力試験］
各実施例、および各比較例に係るアクリル系粘着テープにおける一方の剥離ライナー（ポリエステルフィルム）を剥がし、厚さ５０μｍのポリエチレンテレフタレートフィルムを貼り合せ、それを２５ｍｍ幅に切断したものを試験片とした。また、イソプロピルアルコールにて清浄化した厚さ２ｍｍのポリプロピレン板（品番１６００、タキロン株式会社製）およびアクリル板（アクリライト、三菱レイヨン株式会社製）を用意した。そして、粘着剤層シートの他方の剥離ライナー（ポリエステルフィルム）を剥がし、２ｋｇローラーを往復させてポリプロピレン板およびアクリル板にアクリル系粘着テープの粘着面を貼り付けた。
【０１４４】
ポリプロピレン板およびアクリル板にアクリル系粘着テープを貼り付けた後、４０℃の環境下で４８時間経過させた後に、２３℃の環境下で３０分間放置した。そして、アクリル系粘着テープの他端を５０ｍｍ／分の速度で１８０度の剥離方向へ剥離し、その時の被着体に対する粘着力（抵抗力）（単位：Ｎ／２５ｍｍ）を測定した。ポリプロピレン板およびアクリル板のそれぞれにおいて、粘着力が４０Ｎ／２５ｍｍ以上である場合を良好とし、４０Ｎ／２５ｍｍ未満である場合を不良とした。なお、引き剥がし時の破壊形態が界面破壊か芯層の凝集破壊かを確認した。測定結果を表３に示す。
【０１４５】
［耐反撥性試験］
各実施例、および各比較例に係るアクリル系粘着テープを幅１０ｍｍ、長さ９０ｍｍに切断したものを、厚さ０．５ｍｍ、幅１０ｍｍ、長さ９０ｍｍの清浄なアルミ板に貼り合せ、これを試験片とした。次いで、試験片のアルミ板側を円柱に沿わせることで、曲率がＲ５０ｍｍとなるように試験片を湾曲させた。そして、アクリル系粘着テープの他方の剥離ライナー（ポリエステルフィルム）を剥がして上述のポリプロピレン板にラミネートした。ポリプロピレン板に試験片をラミネートした状態で、常温（２５℃）で２４時間経過させた後に、粘着剤層シートが浮いた距離、すなわちポリプロピレン板の表面から粘着剤層までの距離（両端の高さの平均）（単位：ｍｍ）を測定した。浮いた距離が５ｍｍ以下である場合を良好とし、浮いた距離が５ｍｍを超えた場合を不良とした。測定結果を表３に示す。なお、表３に示す数値は、任意の複数点についての平均値である。
【０１４６】
［保持特性試験］
各実施例、および各比較例に係るアクリル系粘着テープの一方の剥離ライナー（ポリエステルフィルム）を剥がし、厚さ５０μｍのポリエチレンテレフタレートフィルムを貼り合せ、それを１０ｍｍ幅に切断したものを試験片とした。トルエンにて清浄化したベークライト板に、幅１０ｍｍ、長さ２０ｍｍの面積で試験片の粘着面を貼り合せ、６０℃の環境下で３０分間放置した。その後、５００ｇの荷重がせん断方向にかかるよう試験片の一端におもりを吊るし、おもりを宙吊り状態として６０℃の環境下で１時間放置して、保持特性を評価した。試験片が落下しなかった場合を良好（○）とし、落下した場合を不良（×）とした。測定結果を表３に示す。
【０１４７】
【表３】
2013079361.tif 000013
【０１４８】
表３に示すように、比較例１〜４、６、７は、ポリプロピレン板に対する粘着力が不良であった。さらに、比較例１は、アクリル板に対する粘着力が不良であった。これに対し、実施例１〜１０は、ポリプロピレン板およびアクリル板の両方において、粘着力が良好であった。なお、実施例３はポリプロピレン板およびアクリル板からの引き剥がし時の破壊形態が芯層の凝集破壊となり、また全ての実施例において、アクリル板からの引き剥がし時の破壊形態が芯層の凝集破壊となり、表層粘着剤が被着体に対して非常に高い接着性を示すことが確認された。すなわち、いずれの実施例も比較例１〜４、６、７に比べて低極性被着体に対する接着性が向上したことが確認された。
【０１４９】
また、比較例１〜６は、ポリプロピレン板における耐反撥性が不良であった。また、比較例５は、アクリル板における耐反撥性が不良であった。これに対して、いずれの実施例もポリプロピレン板およびアクリル板の両方において耐反撥性が良好であった。
【０１５０】
また、全ての実施例および比較例において、良好な保持特性（凝集力）が見られた。したがって、実施例１〜１０は、優れた粘着力と、優れた耐反撥性と、優れた保持特性とを兼ね備えていることが確認された。
【０１５１】
以上の結果をまとめると、アクリル系粘着テープの表層において、粘着性組成物としてのアクリル系ポリマー（Ａ）に添加される粘着付与樹脂として、側鎖にテルペン骨格を有し、重量平均分子量が１０００以上３００００未満の（メタ）アクリル系重合体（Ｂ）を含むことにより、低極性被着体を含む被着体に対する粘着力、耐反撥性および保持特性をいずれも良好にすることができるという従来にない効果を得ることができることが確認された。
【符号の説明】
【０１５２】
１０  アクリル系粘着テープ、  ２０  芯層、  ３０，３０ａ，３０ｂ  表層
【図１】
2013079361.tif 000015